(57)【要約】  課題は、歩留まりの向上が図れる、ガラスパネルユニットの組立て品、ガラスパネルユニットの製造方法、ガラスパネルユニットの仕掛り品、及びガラスパネルユニットを提供することである。ガラスパネルユニットの組立て品（１００）は、互いに対向する一対のガラス基板（２００，３００）と、周壁（４１０）と、仕切り（４２０ａ〜４２０ｐ）と、通気路（６００）と、排気口（７００）と、を備える。周壁（４１０）は、枠状であり、一対のガラス基板（２００，３００）間にある。仕切り（４２０ａ〜４２０ｐ）は、一対のガラス基板（２００，３００）及び周壁（４１０）で囲まれた内部空間（５００）を第１空間（５１０ａ〜５１０ｇ）と第２空間（５２０ａ，５２０ｂ）とに仕切る。通気路（６００）は、第１空間（５１０ａ〜５１０ｇ）と第２空間（５２０ａ，５２０ｂ）とをつなぐ。排気口（７００）は、第２空間（５２０ａ，５２０ｂ）と外部空間とをつなぐ。仕切り（４２０ａ〜４２０ｐ）は、周壁（４１０）より幅が広い。
2019207968.tif 000002
【特許請求の範囲】
【請求項１】
互いに対向する一対のガラス基板と、
前記一対のガラス基板間にある枠状の周壁と、
前記一対のガラス基板及び前記周壁で囲まれた内部空間を第１空間と第２空間とに仕切る仕切りと、
前記第１空間と前記第２空間とをつなぐ通気路と、
前記第２空間と外部空間とをつなぐ排気口と、
を備え、
前記仕切りは、前記周壁より幅が広い、
ガラスパネルユニットの組立て品。
【請求項２】
前記仕切りは、前記周壁より低い、
請求項１のガラスパネルユニットの組立て品。
【請求項３】
前記仕切りと前記周壁とは同じ軟化点を有する、
請求項１又は２のガラスパネルユニットの組立て品。
【請求項４】
前記仕切りの材料と前記周壁の材料とは同じである、
請求項３のガラスパネルユニットの組立て品。
【請求項５】
前記仕切りの材料と前記周壁の材料には、同じ芯材が分散される、
請求項２〜４のいずれか一つのガラスパネルユニットの組立て品。
【請求項６】
組立工程と、排気工程と、封止工程とを含み、
前記組立工程は、請求項１〜５のいずれか一つのガラスパネルユニットの組立て品を用意する工程であり、
前記排気工程は、前記通気路と前記第２空間と前記排気口とを介して前記第１空間を排気する工程であり、
前記封止工程は、前記仕切りを変形させて前記通気路を塞いで前記内部空間を前記第１空間と前記第２空間とに気密に分離する隔壁を形成する工程である、
ガラスパネルユニットの製造方法。
【請求項７】
前記仕切りは、前記封止工程後の前記周壁よりも前記隔壁の幅が大きくなるように形成される、
請求項６のガラスパネルユニットの製造方法。
【請求項８】
前記組立工程は、
前記周壁の材料を前記一対のガラス基板の一方に塗布して前記周壁を形成する周壁形成工程と、
前記仕切りの材料を前記一対のガラス基板の一方に塗布して前記仕切りを形成する仕切り形成工程と、
を含み、
前記仕切りの材料を前記仕切りの幅方向となる方向に隣接させて塗布する回数は、前記周壁の材料を前記周壁の幅方向となる方向に隣接させて塗布する回数よりも多い、
請求項６又は７のガラスパネルユニットの製造方法。
【請求項９】
前記仕切りの材料の隣接する塗布列間の間隔は、前記仕切りの材料の隣接する塗布列の表面が平坦につながるように設定されている、
請求項８のガラスパネルユニットの製造方法。
【請求項１０】
更に、除去工程を含み、
前記除去工程は、前記第２空間を有する部分を除去することで、前記第１空間を有する部分であるガラスパネルユニットを得る工程である、
請求項６〜９のいずれか一つのガラスパネルユニットの製造方法。
【請求項１１】
前記除去工程では、前記隔壁の中心線に沿って切断を行うことで、前記第２空間を有する部分を除去する、
請求項１０のガラスパネルユニットの製造方法。
【請求項１２】
互いに対向する一対のガラス基板と、
前記一対のガラス基板間にある枠状の周壁と、
前記一対のガラス基板及び前記周壁で囲まれた内部空間を第１空間と第２空間とに気密に分離する隔壁と、
を備え、
前記隔壁は、前記周壁より幅が広い、
ガラスパネルユニットの仕掛り品。
【請求項１３】
互いに対向する一対のガラスパネルと、
前記一対のガラスパネル間にあり前記一対のガラスパネルを互いに気密に接合する枠体と、
を備え、
前記枠体は、外側面が凸面である第１部位と、外側面が平坦な面である第２部位とを含み、
前記第１部位と前記第２部位との幅は等しい、
ガラスパネルユニット。
【発明の詳細な説明】
【技術分野】
【０００１】
本開示は、ガラスパネルユニットの組立て品、ガラスパネルユニットの製造方法、ガラスパネルユニットの仕掛り品、及びガラスパネルユニットに関する。本開示は、特に、一対のガラスパネルの間に空間がある断熱用のガラスパネルユニットの組立て品、ガラスパルユニットの製造方法、ガラスパネルユニットの仕掛り品、及びガラスパネルユニットに関する。
【背景技術】
【０００２】
特許文献１は、一対のガラスパネルの間に真空空間が形成されたガラスパネルユニットを製造する方法を開示する。この製造方法では、第１ガラス基板と第２ガラス基板（一対のガラス基板）とが枠体（周壁）を介して対向するように配置され、この後、枠体が加熱されて溶融することで、第１ガラス基板と第２ガラス基板とが気密に接合される。このとき、第１及び第２ガラス基板と枠体とで囲まれた内部空間が仕切りで第１空間と第２空間とに仕切られている。そして、第１空間が第２空間を通じて排気されて真空空間とされ、この後、真空空間が密閉されて組立て品が得られる。そして、この組立て品の一部が切り出されることで、ガラスパネルユニットが得られる。【０００３】
特許文献１のガラスパネルユニットでは、組立て品の一部を切り出す際に、真空空間が外部空間とつながって真空度が悪化する可能性がある。
【先行技術文献】
【特許文献】
【０００４】
【特許文献１】特開２０１６−１０８７９９号公報
【発明の概要】
【０００５】
課題は、歩留まりの向上が図れる、ガラスパネルユニットの組立て品、ガラスパネルユニットの製造方法、ガラスパネルユニットの仕掛り品、及びガラスパネルユニットを提供することである。
【０００６】
本開示の一態様のガラスパネルユニットの組立て品は、互いに対向する一対のガラス基板と、前記一対のガラス基板間にある枠状の周壁と、仕切りと、通気路と、排気口と、を備える。前記仕切りは、前記一対のガラス基板及び前記周壁で囲まれた内部空間を第１空間と第２空間とに仕切る。前記通気路は、前記第１空間と前記第２空間とをつなぐ。前記排気口は、前記第２空間と外部空間とをつなぐ。前記仕切りは、前記周壁より幅が広い。
【０００７】
本開示の一態様のガラスパネルユニットの製造方法は、組立工程と、排気工程と、封止工程とを含む。前記組立工程は、前記ガラスパネルユニットの組立て品を用意する工程である。前記排気工程は、前記通気路と前記第２空間と前記排気口とを介して前記第１空間を排気する工程である。前記封止工程は、前記仕切りを変形させて前記通気路を塞いで前記内部空間を前記第１空間と前記第２空間とに気密に分離する隔壁を形成する工程である。
【０００８】
本開示の一態様のガラスパネルユニットの仕掛り品は、互いに対向する一対のガラス基板と、前記一対のガラス基板間にある枠状の周壁と、前記一対のガラス基板及び前記周壁で囲まれた内部空間を第１空間と第２空間とに気密に分離する隔壁と、を備える。前記隔壁は、前記周壁より幅が広い。
【０００９】
本開示の一態様のガラスパネルユニットは、互いに対向する一対のガラスパネルと、前記一対のガラスパネル間にあり前記一対のガラスパネルを互いに気密に接合する枠体と、を備える。前記枠体は、外側面が凸面である第１部位と、外側面が平坦な面である第２部位とを含む。前記第１部位と前記第２部位との幅は等しい。
【図面の簡単な説明】
【００１０】
【図１】図１は、一実施形態のガラスパネルユニットの組立て品の平面図である。
【図２】図２は、図１のＡ−Ａ線断面図である。
【図３】図３は、上記実施形態のガラスパネルユニットの仕掛り品の平面図である。
【図４】図４は、図３のＢ−Ｂ線断面図である。
【図５】図５は、上記実施形態のガラスパネルユニットの製造方法の準備工程（組立工程）の説明図である。
【図６】図６は、上記製造方法の準備工程（組立工程）の説明図である。
【図７】図７は、上記製造方法の準備工程（組立工程）の説明図である。
【図８】図８は、上記製造方法の準備工程（組立工程）の説明図である。
【図９】図９は、上記製造方法の準備工程（組立工程）の説明図である。
【図１０】図１０は、上記製造方法の準備工程（組立工程）の説明図である。
【図１１】図１１は、上記製造方法の準備工程（組立工程）の説明図である。
【図１２】図１２は、上記製造方法の準備工程（組立工程）の説明図である。
【図１３】図１３は、上記製造方法の準備工程（組立工程）の説明図である。
【図１４】図１４は、上記製造方法の準備工程（組立工程）の説明図である。
【図１５】図１５は、上記製造方法の除去工程の説明図である。
【図１６】図１６は、上記製造方法の除去工程の説明図である。
【図１７】図１７は、上記製造方法で製造されたガラスパネルユニットの部分断面図である。
【図１８】図１８は、上記製造方法で製造されたガラスパネルユニットの部分断面図である。
【図１９】図１９は、上記製造方法で製造されたガラスパネルユニットの部分断面図である。
【発明を実施するための形態】
【００１１】
１．実施形態
１．１  概要
図１及び図２は、一実施形態のガラスパネルユニットの組立て品（以下、単に「組立て品」ともいう）１００を示す。組立て品１００は、１以上のガラスパネルユニット（本実施形態では、図１５に示すガラスパネルユニット１０Ａ〜１０Ｇ）を製造するために利用される。組立て品１００は、互いに対向する一対のガラス基板２００，３００と、枠状の周壁４１０と、仕切り４２０ａ〜４２０ｐと、通気路６００と、排気口７００と、を備える。周壁４１０は、一対のガラス基板２００，３００間にある。仕切り４２０ａ〜４２０ｐは、一対のガラス基板２００，３００及び周壁４１０で囲まれた内部空間５００を第１空間５１０ａ〜５１０ｇと第２空間５２０ａ，５２０ｂとに仕切る。通気路６００は、第１空間５１０ａ〜５１０ｇと第２空間５２０ａ，５２０ｂとを（直接的又は間接的に）つなぐ。排気口７００は、第２空間５２０ａ，５２０ｂと外部空間とをつなぐ。仕切り４２０ａ〜４２０ｐは、図１及び図２に示すように、周壁４１０より幅が広い。
【００１２】
この組立て品１００では、仕切り４２０ａ〜４２０ｐを変形させて通気路６００を塞いで内部空間５００を第１空間５１０ａ〜５１０ｇと第２空間５２０ａ，５２０ｂとに気密に分離する隔壁４２ａ〜４２ｈを形成できる。この後に、隔壁４２ａ〜４２ｈに沿って切断を行うことで、ガラスパネルユニット１０Ａ〜１０Ｇが得られる。ここで、隔壁４２ａ〜４２ｈは、仕切り４２０ａ〜４２０ｐにより形成されており、仕切り４２０ａ〜４２０ｐは、周壁４１０よりも幅が広い。したがって、一対のガラス基板２００，３００を隔壁４２ａ〜４２ｈに沿って切断する作業が容易に行えるようになる。特に、隔壁４２ａ〜４２ｈの切断時に隔壁４２ａ〜４２ｈが破損して、第１空間５１０ａ〜５１０ｇが外部空間とつながって真空度が悪化する可能性を低減できる。これによって、歩留まりの向上が図れる。また、隔壁４２ａ〜４２ｈの幅が、周壁４１の各辺４１ａ〜４１ｄの幅の２倍になっている。そのため、枠体４０が周壁４１の一部を含む場合でも、枠体４０の各辺の幅が等しくなる。そのため、枠体４０全体としての強度の向上が図れる。
【００１３】
１．２  構成
以下、本実施形態のガラスパネルユニットの組立て品１００について詳細に説明する。組立て品１００は、図１５に示す複数（ここでは７つ）のガラスパネルユニット１０（１０Ａ〜１０Ｇ）を製造するために利用される。
【００１４】
ガラスパネルユニット１０（１０Ａ〜１０Ｇ）は、真空断熱ガラスユニットである。真空断熱ガラスユニットは、少なくとも一対のガラスパネルを備える複層ガラスパネルの一種であって、一対のガラスパネル間に真空空間を有している。各ガラスパネルユニット１０Ａ〜１０Ｇは、図１５に示すように、一対のガラスパネル（第１及び第２ガラスパネル）２０，３０と、枠体４０と、を備える。また、各ガラスパネルユニット１０Ａ〜１０Ｇは、一対のガラスパネル２０，３０と枠体４０とで囲まれた空間（真空空間）５０（５０ａ〜５０ｇ（図３参照））を有する。更に、各ガラスパネルユニット１０Ａ〜１０Ｇは、真空空間５０内に、ガス吸着体６０と、複数のピラー（スペーサ）７０と、を備える。なお、図１５から明らかなように、ガラスパネルユニット１０Ａ〜１０Ｇはいずれも平面視において四角形状であるが、大きさ及び形状が必ずしも同じではない。
【００１５】
一対のガラスパネル２０，３０は、同形状である。一対のガラスパネル２０，３０はいずれも矩形の平板状である。一対のガラスパネル２０，３０の材料は、例えば、ソーダライムガラス、高歪点ガラス、化学強化ガラス、無アルカリガラス、石英ガラス、ネオセラム、物理強化ガラスである。なお、一対のガラスパネル２０，３０の表面には、コーティングが設けられていてもよい。コーティングの例としては、透明な赤外線反射膜が挙げられる。なお、コーティングは、赤外線反射膜に限定されず、所望の物理特性を有する膜であってもよい。
【００１６】
枠体４０は、一対のガラスパネル２０，３０間にあり、一対のガラスパネル２０，３０を互いに気密に接合する。これによって、一対のガラスパネル２０，３０と枠体４０とで囲まれた空間が形成される。そして、一対のガラスパネル２０，３０と枠体４０とで囲まれた空間は真空空間５０となっている。枠体４０は、熱接着剤（封着材）で形成されている。言い換えれば、枠体４０は、硬化した熱接着剤である。熱接着剤は、例えば、ガラスフリットである。ガラスフリットの例としては、低融点ガラスフリットが挙げられる。低融点ガラスフリットの例としては、ビスマス系ガラスフリット、鉛系ガラスフリット、バナジウム系ガラスフリットが挙げられる。枠体４０は、一対のガラスパネル２０，３０と同様の多角形（本実施形態では四角形）の枠状である。枠体４０は、一対のガラスパネル２０，３０の外周に沿って形成されている。また、熱接着剤は、ガラスフリットに限定されず、例えば、低融点金属や、ホットメルト接着材などであってもよい。
【００１７】
ガス吸着体６０は、真空空間５０内に配置される。具体的には、ガス吸着体６０は、長尺の平板状であり、ガラスパネル３０に配置されている。ガス吸着体６０は、不要なガス（残留ガス等）を吸着するために用いられる。不要なガスは、例えば、枠体４０を形成する熱接着剤が加熱された際に、熱接着剤から放出されるガスである。ガス吸着体６０は、ゲッタを有する。ゲッタは、所定の大きさより小さい分子を吸着する性質を有する材料である。ゲッタは、例えば、蒸発型ゲッタである。蒸発型ゲッタは、所定温度（活性化温度）以上になると、吸着された分子を放出する性質を有している。そのため、蒸発型ゲッタの吸着能力が低下しても、蒸発型ゲッタを活性化温度以上に加熱することで、蒸発型ゲッタの吸着能力を回復させることができる。蒸発型ゲッタは、例えば、ゼオライトまたはイオン交換されたゼオライト（例えば、銅イオン交換されたゼオライト）である。ガス吸着体６０は、このゲッタの粉体を備えている。具体的には、ガス吸着体６０は、ゲッタの粉体を含む液体（例えばゲッタの粉体を液体に分散して得られた分散液や、ゲッタの粉体を液体に溶解させて得られた溶液）を塗布して固形化することにより形成される。この場合、ガス吸着体６０を小さくできる。したがって、真空空間５０が狭くてもガス吸着体６０を配置できる。
【００１８】
複数のピラー７０は、真空空間５０内に配置されている。複数のピラー７０は、一対のガラスパネル２０，３０間の間隔を所定間隔に維持するために用いられる。つまり、複数のピラー７０は、一対のガラスパネル２０，３０間の距離を所望の値に維持するために使用される。なお、ピラー７０の大きさ、ピラー７０の数、ピラー７０の間隔、ピラー７０の配置パターンは、適宜選択することができる。各ピラー７０は、上記所定間隔とほぼ等しい高さを有する円柱状である。例えば、ピラー７０は、直径が１ｍｍ、高さが１００μｍである。なお、各ピラー７０は、角柱状や球状などの所望の形状であってもよい。
【００１９】
組立て品１００は、図１及び図２に示すように、互いに対向する一対のガラス基板（第１及び第２ガラス基板）２００，３００と、周壁４１０と、仕切り４２０ａ〜４２０ｐと、複数の通気路６００と、排気口７００と、を備える。また、組立て品１００は、複数のガス吸着体６０と、複数のピラー（スペーサ）７０と、を備える。
【００２０】
第１ガラス基板２００は、第１ガラスパネル２０の基礎となる部材であり、第１ガラスパネル２０と同じ材料で形成されている。第２ガラス基板３００は、第２ガラスパネル３０の基礎となる部材であり、第２ガラスパネル３０と同じ材料で形成されている。第１及び第２ガラス基板２００，３００は同形状である。第１及び第２ガラス基板２００，３００はいずれも多角形（本実施形態では長方形）の板状である。本実施形態では、第１ガラス基板２００は、ガラスパネルユニット１０Ａ〜１０Ｇの第１ガラスパネル２０を形成可能な大きさであり、第２ガラス基板３００は、ガラスパネルユニット１０Ａ〜１０Ｇの第２ガラスパネル３０を形成可能な大きさである。
【００２１】
周壁４１０は、封着材（第１封着材）で形成されている。第１封着材は、例えば、熱接着剤を含む。熱接着剤は、例えば、ガラスフリットである。ガラスフリットは、例えば、低融点ガラスフリットである。低融点ガラスフリットの例としては、ビスマス系ガラスフリット、鉛系ガラスフリット、バナジウム系ガラスフリットが挙げられる。また、第１封着材は、芯材を含む。芯材は、枠体４０の高さを規定するために用いられる。芯材は、例えば、球状のガラスビーズである。ガラスビーズの径は、枠体４０の高さに応じて選択される。このような芯材は、熱接着剤に所定の割合で分散される。一例としては、直径５０〜３００μｍのガラスビーズが、熱接着剤に対して０．０１〜１ｗｔ％（体積比で０．０３〜３％）で含まれている。
【００２２】
周壁４１０は、一対のガラス基板２００，３００間にある。周壁４１０は、図１に示すように、枠状である。特に、周壁４１０は、矩形の枠状である。周壁４１０は、第１及び第２ガラス基板２００，３００の外周に沿って形成されている。周壁４１０は、第１〜第４辺４１０ａ，４１０ｂを有する。第１及び第２辺４１０ａ，４１０ｂは、第１及び第２ガラス基板２００，３００の幅方向（図１の上下方向）に沿って伸びる。第３及び第４辺４１０ｃ，４１０ｄは、第１及び第２ガラス基板２００，３００の長さ方向（図１の左右方向）に沿って伸びる。周壁４１０は、第１ガラス基板２００と第２ガラス基板３００とを気密に接合するためのものである。これにより、組立て品１００では、周壁４１０と第１ガラス基板２００と第２ガラス基板３００とで囲まれた内部空間５００が形成される。
【００２３】
仕切り４２０ａ〜４２０ｐは、いずれも封着材（第２封着材）で形成されている。第２封着材は、例えば、熱接着剤を含む。熱接着剤は、例えば、ガラスフリットである。ガラスフリットは、例えば、低融点ガラスフリットである。低融点ガラスフリットの例としては、ビスマス系ガラスフリット、鉛系ガラスフリット、バナジウム系ガラスフリットが挙げられる。本実施形態では、仕切り４２０ａ〜４２０ｐの熱接着剤は、周壁４１０と同じ熱接着剤である。よって、仕切り４２０ａ〜４２０ｐと周壁４１０とは同じ軟化点を有している。また、第２封着材は、第１封着材と同じ芯材を含む。第２封着材においても、芯材は、熱接着剤に所定の割合で分散される。一例としては、直径５０〜３００μｍのガラスビーズが、熱接着剤に対して０．０１〜１ｗｔ％（体積比で０．０３〜３％）で含まれている。
【００２４】
仕切り４２０ａ〜４２０ｐは、一対のガラス基板２００，３００及び周壁４１０で囲まれた内部空間５００を第１空間５１０ａ〜５１０ｇと第２空間５２０ａ，５２０ｂとに仕切る。組立て品１００では、第１空間５１０ａ〜５１０ｇは後に排気される空間（排気空間）であり、第２空間５２０ａ，５２０ｂは、第１空間５１０の排気に使用される空間である。
【００２５】
図１に示すように、仕切り４２０ａ〜４２０ｐは周壁４１０で囲まれた領域内にある。そして、仕切り４２０ａ〜４２０ｐは、いずれも周壁４１０より低い。そのため、図２に示すように、仕切り４２０ａ〜４２０ｐよりも周壁４１０が先に第１及び第２ガラス基板２００，３００の両方に接する。図２の例では、仕切り４２０ａ〜４２０ｐが第２ガラス基板３００に形成されているから、第１ガラス基板２００とは離間している。そのため、第１及び第２ガラス基板２００，３００の少なくとも一方に反りがあって一対のガラス基板２００，３００の間隔が周辺部よりも中央部で狭くなった場合でも、仕切り４２０ａ〜４２０ｐが一対のガラス基板２００，３００の両方に接触しにくい。したがって、周壁４１０が一対のガラス基板２００，３００の両方と接触することが仕切り４２０ａ〜４２０ｐによって阻害される可能性を低減できる。これは、一対のガラス基板２００，３００間の接合不良の発生の低減につながる。したがって、歩留まりの向上が図れる。
【００２６】
より詳細には、仕切り４２０ａ，４２０ｂ，４２０ｃは、一対のガラス基板２００，３００の幅方向（図１の上下方向）に沿って延びる長尺状であり、当該幅方向に沿って間隔を空けて一列に並んでいる。また、仕切り４２０ａ，４２０ｂ，４２０ｃは、一対のガラス基板２００，３００の長さ方向（図１の左右方向）の第１端側（図１の右側）に位置し、周壁４１０の第１辺４１０ａから間隔を空けて配置されている。
【００２７】
仕切り４２０ｄ，４２０ｅ，４２０ｆは、一対のガラス基板２００，３００の幅方向に沿って延びる長尺状であり、当該幅方向に沿って間隔を空けて一列に並んでいる。また、仕切り４２０ｄ，４２０ｅ，４２０ｆは、仕切り４２０ａ，４２０ｂ，４２０ｃよりも一対のガラス基板２００，３００の長さ方向の第２端側（図１の左側）に位置する。また、仕切り４２０ｄ，４２０ｅ，４２０ｆは、それぞれ、仕切り４２０ａ，４２０ｂ，４２０ｃと一対のガラス基板２００，３００の長さ方向において対向する。
【００２８】
仕切り４２０ｇ，４２０ｈは、一対のガラス基板２００，３００の幅方向に沿って延びる長尺状であり、一対のガラス基板２００，３００の長さ方向に沿って間隔を空けて並んでいる。また、仕切り４２０ｇ，４２０ｈは、仕切り４２０ｅよりも一対のガラス基板２００，３００の長さ方向の第２端側（図１の左側）に位置する。
【００２９】
仕切り４２０ｉ，４２０ｊ，４２０ｋ，４２０ｌは、一対のガラス基板２００，３００の長さ方向に沿って延びる長尺状であり、当該長さ方向に沿って間隔を空けて一列に並んでいる。特に、仕切り４２０ｉは、仕切り４２０ｈの第１端（図１の上端）と、周壁４１０の第２辺４１０ｂとの間にある。仕切り４２０ｊは、仕切り４２０ｈ，４２０ｇの第１端（図１の上端）間にある。仕切り４２０ｋは、その第１端（図１の右端）が仕切り４２０ｄ，４２０ｅ間にあり、その第２端（図１の左端）が仕切り４２０ｇの第１端（図１の上端）に対向する。仕切り４２０ｌは、その第１端（図１の右端）が仕切り４２０ａ，４２０ｂ間にあり、その第２端（図１の左端）が仕切り４２０ｄ，４２０ｅ間にある。
【００３０】
仕切り４２０ｍ，４２０ｎ，４２０ｏは、一対のガラス基板２００，３００の長さ方向に沿って延びる長尺状であり、当該長さ方向に沿って間隔を空けて一列に並んでいる。また、仕切り４２０ｍ，４２０ｎ，４２０ｏは、それぞれ、仕切り４２０ｉ，４２０ｊ，４２０ｋと一対のガラス基板２００，３００の幅方向において対向する。特に、仕切り４２０ｍは、仕切り４２０ｈの第２端（図１の下端）と、周壁４１０の第２辺４１０ｂとの間にある。仕切り４２０ｎは、仕切り４２０ｈ，４２０ｇの第２端（図１の下端）間にある。仕切り４２０ｏは、その第１端（図１の右端）が仕切り４２０ｅの周壁４１０の第４辺４１０ｄ側の端と対向し、その第２端（図１の左端）が仕切り４２０ｇの第２端（図１の下端）に対向する。
【００３１】
仕切り４２０ｐは、一対のガラス基板２００，３００の長さ方向に沿って延びる長尺状である。特に、仕切り４２０ｐは、その第１端（図１の右端）が仕切り４２０ｂ，４２０ｃ間にあり、その第２端（図１の左端）が仕切り４２０ｅ，４２０ｆ間にある。
【００３２】
組立て品１００では、第１空間５１０ａは、周壁４１０の第２及び第３辺４１０ｂ，４１０ｃと仕切り４２０ｄ，４２０ｉ，４２０ｊ，４２０ｋ，４２０ｈ，４２０ｇとで囲まれる空間である。第１空間５１０ｂは、周壁４１０の第２辺４１０ｂと仕切り４２０ｈ，４２０ｉ，４２０ｍとで囲まれる空間である。第１空間５１０ｃは、仕切り４２０ｇ，４２０ｈ，４２０ｊ，４２０ｎで囲まれる空間である。第１空間５１０ｄは、仕切り４２０ｅ，４２０ｇ，４２０ｋ，４２０ｏで囲まれる空間である。第１空間５１０ｅは、周壁４１０の第２及び第４辺４１０ｂ，４１０ｄと仕切り４２０ｅ，４２０ｆ，４２０ｇ，４２０ｈ，４２０ｍ，４２０ｎ，４２０ｏ，４２０ｐとで囲まれる空間である。第１空間５１０ｆは、周壁４１０の第３辺４１０ｃと仕切り４２０ａ，４２０ｄ，４２０ｌとで囲まれる空間である。第１空間５１０ｇは、仕切り４２０ｂ，４２０ｅ，４２０ｌ，４２０ｐで囲まれる空間である。第２空間５２０ａは、周壁４１０の第１、第３及び第４辺４１０ａ，４１０ｃ，４１０ｄと仕切り４２０ａ，４２０ｂ，４２０ｃ，４２０ｌ，４２０ｐで囲まれる空間である。第２空間５２０ｂは、周壁４１０の第４辺４１０ｄと仕切り４２０ｃ，４２０ｆ，４２０ｐで囲まれる空間である。
【００３３】
ここで、ガス吸着体６０は、図１に示すように、第１空間５１０ａ〜５１０ｇの各々に配置されている。一方、複数のピラー７０は、図１に示すように、内部空間５００の全体（第１空間５１０ａ〜５１０ｇ及び第２空間５２０ａ，５２０ｂの各々）に配置されている。
【００３４】
複数の通気路６００は、排気口７００を介して第１空間（排気空間）５１０ａ〜５１０ｇを排気するために用いられる。複数の通気路６００を介して、第１空間５１０ａ〜５１０ｇは、第２空間５２０ａ，５２０ｂに（直接的又は間接的に）つながれる。本実施形態では、仕切り４２０ａ〜４２０ｐは、互いに接触しないように配置されている。そして、仕切り４２０ａ〜４２０ｐ間の隙間の各々が、通気路６００を構成している。各通気路６００は、仕切り４２０ａ〜４２０ｐを一旦溶融させて変形させることで閉塞される。これによって、少なくとも第１空間５１０ａ〜５１０ｇ同士を互いに（気密に）分離するとともに、第１空間５１０ａ〜５１０ｇを第２空間５２０ａ，５２０ｂから（気密に）分離する（図３参照）。
【００３５】
排気口７００は、第２空間５２０ａ，５２０ｂと外部空間とをつなぐ。特に、排気口７００は、第２空間５２０ａと外部空間とをつなぐ孔である。排気口７００は、第２空間５２０ａ，５２０ｂ及び通気路６００を利用して第１空間５１０ａ〜５１０ｇを排気するために用いられる。したがって、通気路６００と第２空間５２０ａ，５２０ｂと排気口７００とは、第１空間５１０ａ〜５１０ｇを排気するための排気路を構成する。排気口７００は、第２空間５２０ａと外部空間とをつなぐように第２ガラス基板３００に形成されている。具体的には、排気口７００は、第２ガラス基板３００の角部分にある。
【００３６】
本実施形態では、第２空間５２０ａは、排気口７００に直接的につながった通気空間である。第２空間５２０ｂは、排気口７００には直接的にはつながっていないが、第１空間５１０ｅと第２空間５２０ａとをつなぐ連結空間を構成する。そして、複数の通気路６００は、図１に示すように、第１空間（排気空間）５１０ｅと第２空間（連結空間）５２０ｂとをつなぐ複数の通気路（２つの第１通気路６１１，６１２）を含む。また、複数の通気路６００は、第２空間（通気空間）５２０ａと第２空間（連結空間）５２０ｂとをつなぐ複数の通気路（２つの第２通気路６２１，６２２）を含む。また、複数の通気路６００は、第１空間５１０ｆ，５１０ｇと第２空間５２０ａとをつなぐ複数の通気路６３０と、第１空間５１０ａ〜５１０ｇ同士をつなぐ複数の通気路６４０とを含む。
【００３７】
より詳細には、第１通気路６１１は、仕切り４２０ｆの第１端（図１の上端）と仕切り４２０ｐの第２端（図１の左端）との間の通気路である。第１通気路６１２は、仕切り４２０ｆの第２端（図１の下端）と周壁４１０の第４辺４１０ｄとの間の通気路である。一方、第２通気路６２１は、仕切り４２０ｃの第１端（図１の上端）と仕切り４２０ｐの第１端（図１の右端）との間の通気路である。第２通気路６２２は、仕切り４２０ｃの第２端（図１の下端）と周壁４１０の第４辺４１０ｄとの間の通気路である。ここで、第２通気路６２２は、第１通気路６１１，６１２の各々より大きい。つまり、１以上の第２通気路６２１，６２２は、１以上の第１通気路６１１，６１２の各々よりも大きい特定の通気路６２２を含む。これによって、排気口７００を介して排気空間５１０ｅを排気する際に、連結空間５２０ｂを、排気路の一部として利用できる。そのため、排気を効率よく行える。特に、後述する第２溶融工程（封止工程）にて仕切り４２０ａ〜４２０ｐを変形させて通気路６００を閉じる際に、第１通気路６１１，６１２が全て閉じる前に第２通気路６２１，６２２が全て閉じてしまう可能性を低減できる。そのため、排気空間５１０ｅが十分に排気される前に、排気空間５１０ｅが通気空間５２０ａから分離されてしまう可能性を低減できる。したがって、歩留まりの向上が図れる。
【００３８】
１．３  製造方法
次に、組立て品１００を用いた、ガラスパネルユニット１０（１０Ａ〜１０Ｇ）の製造方法について図３〜図１６を参照して説明する。ガラスパネルユニット１０の製造方法は、準備工程と、除去工程とを含む。
【００３９】
準備工程は、図３及び図４に示すガラスパネルユニットの仕掛り品（以下、単に「仕掛り品」ともいう）１１０を用意する工程である。仕掛り品１１０は、ガラスパネルユニットの組立て品１００から形成される。
【００４０】
仕掛り品１１０は、図３及び図４に示されるように、一対のガラス基板（第１及び第２ガラス基板）２００，３００と、周壁４１と、隔壁４２ａ〜４２ｈと、を備える。また、仕掛り品１１０は、真空空間５０ａ〜５０ｇと、第２空間５２０ａ，５２０ｂとを有する。更に、仕掛り品１１０は、各真空空間５０ａ〜５０ｇ内に、ガス吸着体６０と、複数のピラー（スペーサ）７０と、を備える。更に、仕掛り品１１０は、排気口７００を備える。
【００４１】
周壁４１は、一対のガラス基板２００，３００間にあり、一対のガラス基板２００，３００同士を気密に接合する。周壁４１は、組立て品１００の周壁４１０を一旦溶融し再度固化することで形成されている。仕掛り品１１０の周壁４１は、組立て品１００の周壁４１０と同様に、枠状である。特に、周壁４１は、第１〜第４辺４１ａ，４１ｂ，４１ｃ，４１ｄを有する。第１及び第２辺４１ａ，４１ｂは、第１及び第２ガラス基板２００，３００の幅方向（図３の上下方向）に沿って伸びる。第３及び第４辺４１ｃ，４１ｄは、第１及び第２ガラス基板２００，３００の長さ方向（図３の左右方向）に沿って伸びる。
【００４２】
隔壁４２ａ〜４２ｈは、真空空間５０ａ〜５０ｇ及び第２空間５２０ａ，５２０ｂを相互に（空間的に）分離する。隔壁４２ａ〜４２ｈは、仕切り４２０ａ〜４２０ｐから形成される。より詳細には、隔壁４２ａは、一対のガラス基板２００，３００の幅方向に延びる直線状であり、周壁４１の第３及び第４辺４１ｃ，４１ｄ同士を一体に連結する。
【００４３】
隔壁４２ａは、仕切り４２０ａ，４２０ｂ，４２０ｃ，４２０ｌ，４２０ｐの変形により形成される。隔壁４２ｂは、一対のガラス基板２００，３００の幅方向に延びる長尺状であり、周壁４１の第３及び第４辺４１ｃ，４１ｄ同士を一体に連結する。隔壁４２ｂは、隔壁４２ａと周壁４１の第２辺４１ｂとの間にある。隔壁４２ｂは、仕切り４２０ｄ，４２０ｅ，４２０ｆ，４２０ｋ，４２０ｌ，４２０ｐの変形により形成される。隔壁４２ｃは、一対のガラス基板２００，３００の長さ方向に延びる直線状であり、周壁４１の第２辺４１ｂと隔壁４２ｂと一体に連結する。隔壁４２ｃは、仕切り４２０ｉ，４２０ｊ，４２０ｋ，４２０ｇ，４２０ｈの変形により形成される。隔壁４２ｄは、一対のガラス基板２００，３００の長さ方向に延びる直線状であり、周壁４１の第２辺４１ｂと隔壁４２ｂと一体に連結する。隔壁４２ｄは、隔壁４２ｃと周壁４１の第４辺４１ｄとの間にある。隔壁４２ｄは、仕切り４２０ｍ，４２０ｎ，４２０ｏ，４２０ｇ，４２０ｈの変形により形成される。隔壁４２ｅ，４２ｆは、一対のガラス基板２００，３００の幅方向に延びる直線状であり、隔壁４２ｃ，４２ｄ同士を一体に連結する。隔壁４２ｅ，４２ｆは、仕切り４２０ｈ，４２０ｇの変形により形成される。隔壁４２ｇ，４２ｈは、一対のガラス基板２００，３００の長さ方向に延びる直線状であり、隔壁４２ａ，４２ｂ同士を一体に連結する。隔壁４２ｇ，４２ｈは、仕切り４２０ｌ，４２０ｐの変形により形成される。
【００４４】
真空空間５０ａ〜５０ｇは、第２空間５２０ａ，５２０ｂ及び排気口７００を介して第１空間５１０ａ〜５１０ｇを排気することで形成される。換言すれば、真空空間５０ａ〜５０ｇは、真空度が所定値以下の第１空間５１０ａ〜５１０ｇである。所定値は、例えば、０．１Ｐａである。真空空間５０ａ〜５０ｇは、第１ガラス基板２００と第２ガラス基板３００と周壁４１と隔壁４２ａ〜４２ｈとで完全に密閉されているから、第２空間５２０ａ，５２０ｂ及び排気口７００から分離されている。
【００４５】
仕掛り品１１０では、真空空間５０ａ（第１空間５１０ａ）は、周壁４１０の第２及び第３辺４１０ｂ，４１０ｃと隔壁４２ｂ，４２ｃとで囲まれる空間である。真空空間５０ｂ（第１空間５１０ｂ）は、周壁４１０の第２辺４１０ｂと隔壁４２ｃ，４２ｄ，４２ｅとで囲まれる空間である。真空空間５０ｃ（第１空間５１０ｃ）は、隔壁４２ｃ，４２ｄ，４２ｅ，４２ｆで囲まれる空間である。真空空間５０ｄ（第１空間５１０ｄ）は、隔壁４２ｂ，４２ｃ，４２ｄ，４２ｆで囲まれる空間である。真空空間５０ｅ（第１空間５１０ｅ）は、周壁４１０の第２及び第４辺４１０ｂ，４１０ｄと隔壁４２ｂ，４２ｄとで囲まれる空間である。真空空間５０ｆ（第１空間５１０ｆ）は、周壁４１０の第３辺４１０ｃと隔壁４２ａ，４２ｂ，４２ｇとで囲まれる空間である。真空空間５０ｇ（第１空間５１０ｇ）は、隔壁４２ａ，４２ｂ，４２ｇ，４２ｈで囲まれる空間である。
【００４６】
このように、周壁４１０及び隔壁４２ａ〜４２ｈは、真空空間５０ａ〜５０ｇをそれぞれ囲う複数の枠体４０を一体に含んでいる。つまり、周壁４１０及び隔壁４２ａ〜４２ｈにおいて各真空空間５０ａ〜５０ｇを囲う部分が枠体４０を構成する。
【００４７】
準備工程は、上述した仕掛り品１１０を用意するための工程であり、組立工程と、第１溶融工程と、排気工程と、第２溶融工程とを含む。
【００４８】
組立工程は、組立て品１００を用意する工程である。つまり、組立工程は、組立て品１００を得るために、第１ガラス基板２００、第２ガラス基板３００、周壁４１０、仕切り４２０ａ〜４２０ｐ、内部空間５００、通気路６００、排気口７００、複数のガス吸着体６０、及び複数のピラー７０を形成する工程である。組立工程は、第１〜第６工程を有する。なお、第２〜第５工程の順番は、適宜変更してもよい。
【００４９】
第１工程は、第１ガラス基板２００及び第２ガラス基板３００を形成する工程（基板形成工程）である。例えば、第１工程では、第１ガラス基板２００及び第２ガラス基板３００を作製する。また、第１工程では、必要に応じて、第１ガラス基板２００及び第２ガラス基板３００を洗浄する。
【００５０】
第２工程は、排気口７００を形成する工程である。第２工程では、図５に示すように、第２ガラス基板３００に、排気口７００を形成する。また、第２工程では、必要に応じて、第２ガラス基板３００を洗浄する。
【００５１】
第３工程は、周壁４１０及び仕切り４２０ａ〜４２０ｐを配置する工程（封着材配置工程）である。第３工程は、周壁形成工程及び仕切り形成工程を含む。
【００５２】
周壁形成工程は、周壁４１０を形成する工程である。より詳細には、周壁形成工程は、図６に示すように、ディスペンサ８１０により周壁４１０の材料（第１封着材）４１１を一対のガラス基板２００，３００の一方（ここでは第２ガラス基板３００）に塗布して周壁４１０を形成する工程である。周壁形成工程では、図６に示すように、周壁４１０の材料４１１を第２ガラス基板３００に塗布する際に、ディスペンサ８１０のノズル８１１から吐出された周壁４１０の材料４１１をノズル８１１で押圧しないようにしている。そして、ディスペンサ８１０を、ノズル８１１から材料４１１を吐出しながら、図５に矢印４１２で示すように、第２ガラス基板３００の周縁に沿って移動させる。その後、材料４１１を乾燥させて周壁４１０を形成する。これにより、図７に示すように、第１〜第４辺４１０ａ〜４１０ｄが高さＨ１と幅Ｗ１を持つ周壁４１０が得られる。周壁４１０の高さは、一対のガラス基板２００，３００が対向する方向における周壁４１０の寸法である。本実施形態では、周壁４１０の高さは、第１〜第４辺４１０ａ〜４１０ｄが高さＨ１である。高さＨ１及び幅Ｗ１は、ディスペンサ８１０の移動速度及び材料４１１の吐出量等により調整され得る。
【００５３】
仕切り形成工程は、仕切り４２０ａ〜４２０ｐを形成する工程である。仕切り形成工程の説明において、仕切り４２０ａ〜４２０ｐを区別する必要がない場合には、仕切り４２０ａ〜４２０ｐを一括して仕切り４２０という。この仕切り形成工程は、図８に示すように、ディスペンサ８２０により仕切り４２０の材料（第２封着材）４２１を一対のガラス基板２００，３００の一方（ここでは第２ガラス基板３００）に塗布して仕切り４２０を形成する工程である。仕切り形成工程では、図８に示すように、仕切り４２０の材料４２１を第２ガラス基板３００に塗布する際に、ディスペンサ８２０のノズル８２１から吐出された仕切り４２０の材料４２１をノズル８２１で押圧している。これは、仕切り４２０の高さを調整するためである。このようにすれば、図９に示すように、周壁４１０の高さＨ１より低い高さＨ２を持つ仕切り４２０が得られる。仕切り４２０の高さは、一対のガラス基板２００，３００が対向する方向における仕切り４２０の寸法である。仕切り４２０の幅Ｗ２は、ディスペンサ８２０の移動速度及び材料４２１の吐出量等により調整され得る。しかしながら、ディスペンサ８２０の移動速度及び材料４２１の吐出量等により調整できる範囲には限界がある。そこで、本実施形態では、仕切り４２０の幅Ｗ２を周壁４１０の幅（つまり、第１〜第４辺４１０ａ〜４１０ｄの幅Ｗ１）より大きくするために、仕切り４２０の材料４２１を仕切り４２０の幅方向となる方向に隣接させて塗布する回数を増やしている。つまり、仕切り４２０の幅方向となる方向に材料４２１を隣接させて塗布する回数は、周壁４１０の幅方向（各辺４１０ａ〜４１０ｄの幅方向）となる方向に材料４１１を隣接させて塗布する回数よりも多い。言い換えれば、仕切り４２０を形成する場合に、周壁４１０を形成する場合よりも、塗布列を多くしている。
【００５４】
本実施形態では、図１０に示すように、仕切り４２０の材料４２１を、仕切り４２０の幅方向となる方向に隣接させて、仕切り４２０の長さ方向となる方向に沿って２回塗布して、２つの塗布列４２１１，４２１２を形成している。具体的には、ディスペンサ８２０を、ノズル８２１から材料４２１を吐出しながら、図５に矢印４２２ａ〜４２２ｐで示すように、四角形の辺に沿って移動させる。なお、矢印４２２ａ〜４２２ｐは、それぞれ仕切り４２０ａ〜４２０ｐに対応する。ここで、隣接する塗布列４２１１，４２１２間の間隔Ｄ１は、隣接する塗布列４２１１，４２１２の表面が平坦につながる（同一平面上に位置する）ように設定されている。これによって、隣接する塗布列４２１１，４２１２の表面間の窪みが生じないようにしている。このようにすれば、図１１に示すように、表面が平坦な仕切り４２０が得られる。なお、「隣接させて塗布する」とは、塗布列を隣接させることを意味する。この場合において、図１０に示すように、塗布列４２１１，４２１２同士を部分的に重複させるように隣接させてもよい。
【００５５】
その後、材料４２１を乾燥させて仕切り４２０を形成する。これにより、図１１に示すように、Ｈ２の高さとＷ２の幅を持つ仕切り４２０（４２０ａ〜４２０ｐ）が得られる。このように、仕切り形成工程では、ディスペンサ８２０のノズル８２１から吐出された仕切り４２０の材料４２１をディスペンサ８２０のノズル８２１で押圧している。これによって、仕切り４２０が周壁４１０より低くなるようにしている。また、仕切り形成工程では、上述したように、周壁４１０の各辺４１０ａ〜４１０ｄの幅方向となる方向に材料４１１を隣接させて塗布する回数よりも、仕切り４２０の幅向となる方向に材料４２１を隣接させて塗布する回数を多くしている。これによって、仕切り４２０が周壁４１０よりも幅が広くなるようにしている。
【００５６】
第４工程は、ピラー７０を形成する工程（ピラー形成工程）である。第４工程では、複数のピラー７０を予め形成しておき、チップマウンタなどを利用して、複数のピラー７０を、第２ガラス基板３００の所定位置に配置する。ここで、ピラー７０は、仕切り４２０ａ〜４２０ｐより低くしている。なお、複数のピラー７０は、フォトリソグラフィ技術及びエッチング技術を利用して形成されていてもよい。この場合、複数のピラー７０は、光硬化性材料などを用いて形成される。あるいは、複数のピラー７０は、周知の薄膜形成技術を利用して形成されていてもよい。
【００５７】
第５工程は、ガス吸着体６０を形成する工程（ガス吸着体形成工程）である。第５工程では、ディスペンサなどを利用して、ゲッタの粉体が分散された溶液を第２ガラス基板３００の所定位置に塗布し、乾燥させることで、ガス吸着体６０を形成する。
【００５８】
第１工程から第５工程が終了することで、図１２に示すように、第２ガラス基板３００に、周壁４１０、仕切り４２０ａ〜４２０ｐ、通気路６００、排気口７００、複数のガス吸着体６０及び複数のピラー７０が形成される。
【００５９】
第６工程は、第１ガラス基板２００と第２ガラス基板３００とを配置する工程（配置工程）である。第６工程では、図１２に示すように、第１ガラス基板２００と第２ガラス基板３００とは、互いに平行かつ対向するように配置される。
【００６０】
上述した組立工程によって、組立て品１００が得られる。そして、組立工程の後には、第１溶融工程（接合工程）と、排気工程と、第２溶融工程（封止工程）とが実行される。
【００６１】
第１溶融工程は、周壁４１０を一旦溶融させて周壁４１０で一対のガラス基板２００，３００同士を気密に接合する工程である。具体的には、第１ガラス基板２００及び第２ガラス基板３００は、溶融炉内に配置され、第１溶融温度で所定時間（第１溶融時間）だけ加熱される。第１溶融温度及び第１溶融時間は、周壁４１０によって第１ガラス基板２００と第２ガラス基板３００とが気密に接合されるが、仕切り４２０ａ〜４２０ｐによって通気路６００が塞がれることがないように、設定される。つまり、第１溶融温度の下限は、周壁４１０の軟化点であるが、第１溶融温度の上限は、仕切り４２０ａ〜４２０ｐによって通気路６００が塞がれることがないように設定される。例えば、周壁４１０及び仕切り４２０ａ〜４２０ｐの軟化点が４３４℃である場合、第１溶融温度は、４４０℃に設定される。また、第１溶融時間は、例えば、１０分である。また、第１溶融工程では、周壁４１０が軟化するため、周壁４１０自体は第１ガラス基板２００を支えなくなり、第１ガラス基板２００は仕切り４２０ａ〜４２０ｐで支持される。
【００６２】
排気工程は、通気路６００と第２空間（通気空間及び連結空間）５２０ａ，５２０ｂと排気口７００とを介して第１空間（排気空間）５１０ａ〜５１０ｇを排気して第１空間５１０ａ〜５１０ｇを真空空間５０（５０ａ〜５０ｇ）とする工程である。換言すれば、真空空間５０ａ〜５０ｇは、それぞれ、真空状態となった第１空間５１０ａ〜５１０ｇである。排気は、例えば、真空ポンプを用いて行われる。真空ポンプは、図１３に示されるように、排気管８３０と、シールヘッド８４０と、により組立て品１００に接続される。排気管８３０は、例えば、排気管８３０の内部と排気口７００とが連通するように第２ガラス基板３００に接合される。そして、排気管８３０にシールヘッド８４０が取り付けられ、これによって、真空ポンプの吸気口が排気口７００に接続される。第１溶融工程と排気工程と第２溶融工程とは、組立て品１００を溶融炉内に配置したまま行われる。そのため、排気管８３０は、少なくとも第１溶融工程の前に、第２ガラス基板３００に接合される。
【００６３】
排気工程では、第２溶融工程の開始前までに、排気温度以上で所定時間（排気時間）は、通気路６００と第２空間５２０ａ，５２０ｂと排気口７００とを介して第１空間５１０ａ〜５１０ｇを排気する。排気温度は、ガス吸着体６０のゲッタの活性化温度（例えば、３５０℃）より高く、かつ、仕切り４２０ａ〜４２０ｐの軟化点（例えば４３４℃）より低く設定される。例えば、排気温度は、３９０℃である。このようにすれば、仕切り４２０ａ〜４２０ｐは変形しない。また、ガス吸着体６０のゲッタが活性化し、ゲッタが吸着していた分子（ガス）がゲッタから放出される。そして、ゲッタから放出された分子（つまりガス）は、第１空間５１０ａ〜５１０ｇ、通気路６００、第２空間５２０ａ，５２０ｂ、及び、排気口７００を通じて排出される。したがって、排気工程では、ガス吸着体６０の吸着能力が回復する。排気時間は、所望の真空度（例えば、０．１Ｐａ以下の真空度）の真空空間５０ａ〜５０ｇが得られるように設定される。例えば、排気時間は、１２０分に設定される。
【００６４】
第２溶融工程は、仕切り４２０ａ〜４２０ｐを変形させて通気路６００を塞ぐことで隔壁４２ａ〜４２ｈを形成して仕掛り品１１０を得る工程である。また、第２溶融工程では、通気路６００が塞がれることで、真空空間５０ａ〜５０ｇをそれぞれ囲む複数の枠体４０が形成される。これによって、図３、図４及び図１２に示すように、内部空間５００を第１空間５１０ａ〜５１０ｇ（真空空間５０ａ〜５０ｇ）と第２空間５２０ａ，５２０ｂとに気密に分離する隔壁４２ａ〜４２ｈが形成される。換言すれば、第２溶融工程は、仕切り４２０ａ〜４２０ｐを変形させて通気路６００を塞いで内部空間５００を第１空間５１０ａ〜５１０ｇと第２空間５２０ａ，５２０ｂとに気密に分離する隔壁４２ａ〜４２ｈを形成する工程である。なお、第２溶融工程では、仕切り４２０ａ〜４２０ｐが軟化するため、仕切り４２０ａ〜４２０ｐ自体は第１ガラス基板２００を支えなくなり、第１ガラス基板２００はピラー７０で支持される。
【００６５】
より詳細には、仕切り４２０ａ〜４２０ｐの軟化点以上の所定温度（第２溶融温度）で仕切り４２０ａ〜４２０ｐを一旦溶融させることで、仕切り４２０ａ〜４２０ｐを変形させる。具体的には、第１ガラス基板２００及び第２ガラス基板３００は、溶融炉内で、第２溶融温度で所定時間（第２溶融時間）だけ加熱される。第２溶融温度及び第２溶融時間は、仕切り４２０ａ〜４２０ｐが軟化し、通気路６００が塞がれるように設定される。第２溶融温度の下限は、仕切り４２０ａ〜４２０ｐの軟化点（例えば４３４℃）である。例えば、第２溶融温度は、４６０℃に設定される。また、第２溶融時間は、例えば、３０分である。
【００６６】
第２溶融工程でも、内部空間５００の排気を継続している。つまり、第２溶融工程では、第２溶融温度で、通気路６００と第２空間５２０ａ，５２０ｂと排気口７００とを介して第１空間５１０ａ〜５１０ｇを排気しながら、仕切り４２０ａ〜４２０ｐを変形させて通気路６００を塞ぐ隔壁４２ａ〜４２ｈを形成する。これによって、第２溶融工程中に、真空空間５０ａ〜５０ｇの真空度が悪化することがさらに防止される。ただし、第２溶融工程では、必ずしも、内部空間５００の排気を継続する必要はない。また、第２溶融工程は、仕切り４２０ａ〜４２０ｐを変形させて、少なくとも、複数の通気路６００のうち第２通気路６２１，６２２以外の通気路６００を塞ぐ工程であってよい。つまり、第２通気路６２１，６２２は必ずしも塞がれる必要はない。ただし、第２通気路６２１，６２２も他の通気路６００とともに塞いでよい。
【００６７】
上述した準備工程によって、図３、図４及び図１４に示す仕掛り品１１０が得られる。仕掛り品１１０では、第１溶融工程及び第２溶融工程で周壁４１０及び仕切り４２０ａ〜４２０ｐが一旦溶融される。そのため、一対のガラス基板２００，３００間の間隔は、周壁４１０ではなく、ピラー７０によって規定される。つまり、周壁４１０は溶融時に第１及び第２ガラス基板２００，３００間で圧縮されて、周壁４１０よりも低く幅が広い周壁４１が形成される。すなわち、周壁４１は、封止工程（第２溶融工程）によって変形された周壁４１０である。この周壁４１の各辺４１ａ〜４１ｄは、周壁４１０の各辺４１０ａ〜４１０ｄより低く、周壁４１の各辺４１ａ〜４１ｄは、周壁４１０の各辺４１０ａ〜４１０ｄより幅が広い。同様に、仕切り４２０ａ〜４２０ｐは溶融時に第１及び第２ガラス基板２００，３００間で圧縮されて、隔壁４２ａ〜４２ｈが形成される。すなわち、隔壁４２（４２ａ〜４２ｈ）は、封止工程（第２溶融工程）によって変形された仕切り４２０（４２０ａ〜４２０ｐ）である。この隔壁４２ａ〜４２ｈは、仕切り４２０ａ〜４２０ｐより低く、隔壁４２ａ〜４２ｈは、仕切り４２０ａ〜４２０ｐより幅が広い。ここで、周壁４１０の各辺４１０ａ〜４１０ｄの高さＨ１及び幅Ｗ１並びに仕切り４２０ａ〜４２０ｐの高さＨ２及び幅Ｗ２は、隔壁４２ａ〜４２ｈの幅が、周壁４１の各辺４１ａ〜４１ｄの幅の２倍になるように、選択されている。つまり、仕切り４２０ａ〜４２０ｐは、封止工程後の周壁４１０（つまり、周壁４１）よりも隔壁４２ａ〜４２ｈの幅が大きくなるように形成される。また、仕切り４２０ａ〜４２０ｐと周壁４１０とは高さが異なっているが、第１封着材及び第２封着材には同じ芯材を分散させている。そのため、仕切り４２０ａ〜４２０ｐと周壁４１０から形成される周壁４１と隔壁４２ａ〜４２ｈとは同じ高さを有することになる。これによって、均一な高さの枠体４０が得られる。
【００６８】
除去工程は、準備工程の後に実行される。除去工程は、仕掛り品１１０からガラスパネルユニット１０Ａ〜１０Ｇを得る工程である。除去工程は、第２空間（通気空間）５２０ａを有する部分１１Ａ及び第２空間（連結空間）５２０ｂを有する部分１１Ｂを除去することで、第１空間（排気空間）５１０ａ〜５１０ｇを有する部分であるガラスパネルユニット１０Ａ〜１０Ｇを得る工程である。つまり、除去工程では、仕掛り品１１０を切断してガラスパネルユニット１０Ａ〜１０Ｇに分離する。仕掛り品１１０では、ガラスパネルユニット１０Ａ〜１０Ｇが一体に形成されているから、仕掛り品１１０を切断することによって、ガラスパネルユニット１０Ａ〜１０Ｇを相互に分離する。
【００６９】
一例としては、図３に示すように、仕掛り品１１０（特に、ガラス基板２００，３００）を、隔壁４２ａ〜４２ｈにそれぞれ沿った切断線９１０，９２０，９３０，９４０，９５０，９６０，９７０，９８０に沿って切断する。なお、切断線９１０，９２０，９３０，９４０，９５０，９６０，９７０，９８０は、隔壁４２ａ〜４２ｈの中心線を通る。つまり、隔壁４２ａ〜４２ｈの各々は、幅方向において２分される。ここで、隔壁４２ａ〜４２ｈは、仕切り４２０ａ〜４２０ｐにより形成されており、仕切り４２０ａ〜４２０ｐは、周壁４１０の各辺４１０ａ〜４１０ｄよりも幅が広い。したがって、隔壁４２ａ〜４２ｈも、周壁４１０の各辺４１０ａ〜４１０ｄよりも幅が広い。したがって、仕掛り品１１０を隔壁４２ａ〜４２ｈに沿って切断する作業が容易に行えるようになる。特に、隔壁４２ａ〜４２ｈの切断時に隔壁４２ａ〜４２ｈが破損して、第１空間５１０ａ〜５１０ｇが外部空間とつながって真空度が悪化する可能性を低減できる。これによって、歩留まりの向上が図れる。また、隔壁４２ａ〜４２ｈの幅が、周壁４１の各辺４１ａ〜４１ｄの幅の２倍になっている。そのため、枠体４０が周壁４１の一部を含む場合でも、枠体４０の各辺の幅が等しくなる。そのため、枠体４０全体としての強度の向上が図れる。
【００７０】
また、本実施形態では、複数のスペーサ７０が、内部空間５００の全体（第１空間５１０ａ〜５１０ｇ及び第２空間５２０ａ，５２０ｂの各々）に配置されている。そのため、仕掛り品１１０の切断時に一対のガラス基板２００，３００にかかる応力を複数のスペーサで分散して均一にでき、一対のガラス基板２００，３００の破損や切断不良の発生を低減できる。
【００７１】
仕掛り品１１０の切断には、図１６に示すように、カッターホイール８５０が用いられる。図１６は、切断線９１０に沿って仕掛り品１１０を切断する例を示している。カッターホイール８５０を用いて切断を行った場合には、切断面に、リブマーク８６０が確認される。図１６では、第１ガラス基板２００側から仕掛り品１１０の切断を行っているため、仕掛り品１１０の切断面において、第１ガラス基板２００における第２ガラス基板３００とは反対側に、リブマーク８６０が生じる。逆に、第２ガラス基板３００側から仕掛り品１１０の切断を行った場合は、仕掛り品１１０の切断面において、第２ガラス基板３００における第１ガラス基板２００とは反対側に、リブマーク８６０が生じる。つまり、ガラスパネルユニット１０の複数の側面の少なくとも一つが切断面であって、一対のガラスパネル２０，３０の一方における他方とは反対側にリブマーク８６０があれば、ガラスパネルユニット１０が仕掛り品１１０から分離されたものであるといってよい。ここで、ガラスパネルユニット１０の側面が切断面かどうかは、枠体４０の外側面の形状を確認することで判断でき得る。ガラスパネルユニット１０の側面が切断面である場合には、図１７に示すように、枠体４０の外側面が平坦な面となっている。特に、この平坦な面は、一対のガラスパネル２０，３０の側面と同一平面上にあるように見える。一方、ガラスパネルユニット１０の側面が切断面ではない場合には、図１８及び図１９に示すように、枠体４０の外側面は凸面となっている可能性が高い。この場合には、枠体４０の外側面は、図１８に示すように、一対のガラスパネル２０，３０の側面からガラスパネルユニット１０の内側に凹んでいることがある。逆に、枠体４０の外側面は、図１９に示すように、一対のガラスパネル２０，３０の側面からガラスパネルユニット１０の外側に突出していることもある。したがって、上記製造方法により得られたガラスパネルユニット１０は、互いに対向する一対のガラスパネル２０，３０と、一対のガラスパネル２０，３０間にあり一対のガラスパネル２０，３０を互いに気密に接合する枠体４０とを備える。そして、枠体４０の外側面の少なくとも一部が平坦な面となっている。特に、ガラスパネルユニット１０Ａ，１０Ｂ，１０Ｅ，１０Ｇでは、枠体４０は、外側面が凸面である第１部位４０ａ（図１８及び図１９参照）と、外側面が平坦な面である第２部位４０ｂ（図１７参照）とを含む。ここで、第１部位４０ａは、周壁４１に対応する部位である。第２部位４０ｂは、隔壁４２に対応する部位である（図１５参照）。第１部位４０ａと第２部位４０ｂとの幅は等しい。ただし、第１部位４０ａと第２部位４０ｂとの幅は厳密な意味で一致している必要はなく、人の目で見て一致していると認識できる程度であってよい。
【００７２】
上述した除去工程によって、図１５に示すように、仕掛り品１１０から、ガラスパネルユニット１０Ａ〜１０Ｇが得られる。このとき、第２空間５２０ａ，５２０ｂを含む部分１１（１１Ａ，１１Ｂ）が得られるが、これらは使用されない。
【００７３】
２．変形例
本開示の実施形態は、上記実施形態に限定されない。上記実施形態は、本開示の目的を達成できれば、設計等に応じて種々の変更が可能である。以下に、上記実施形態の変形例を列挙する。
【００７４】
上記実施形態では、ガラスパネルユニット１０は矩形状であるが、ガラスパネルユニット１０は、円形状や多角形状など所望の形状であってもよい。つまり、第１ガラスパネル２０、第２ガラスパネル３０、及び枠体４０は、矩形状ではなく、円形状や多角形状など所望の形状であってもよい。なお、第１ガラス基板２００、第２ガラス基板３００、周壁４１０、仕切り４２０、及び補強壁４３０のそれぞれの形状は、上記実施形態の形状に限定されず、所望の形状のガラスパネルユニット１０が得られるような形状であればよい。なお、ガラスパネルユニット１０の形状や大きさは、ガラスパネルユニット１０の用途に応じて決定される。
【００７５】
一対のガラスパネル２０，３０は同じ平面形状及び平面サイズを有していなくてもよいし、同じ厚みを有していなくてもよい。また、一対のガラスパネル２０，３０は同じ材料で形成されていなくてもよい。これらの点は、一対のガラス基板２００，３００についても同様である。
【００７６】
枠体４０は、一対のガラスパネル２０，３０と同じ平面形状を有していなくてもよい。同様に、周壁４１，４１０は、一対のガラス基板２００，３００と同じ平面形状を有していなくてもよい。
【００７７】
周壁４１０（周壁４１）の第１封着材と仕切り４２０ａ〜４２０ｐ（隔壁４２ａ〜４２ｈ）の第２封着材とは、必ずしも同じ芯材を含んでいる必要はなく、異なる芯材を含んでいてもよい。また、第１封着材は、熱接着剤のみを含んでいてもよいし、第２封着材も、熱接着剤のみを含んでいてもよい。
【００７８】
仕切り４２０ａ〜４２０ｐは、周壁４１０より必ずしも低い必要はない。仕切り４２０ａ〜４２０ｐの高さは、周壁４１０の高さ（第１辺４１０ａ〜４１０ｄの高さ）以上であってもよいし、以下であってもよい。
【００７９】
また、組立て品１００では、周壁４１０は一対のガラス基板２００，３００間にあるだけでこれらを接合していない。しかしながら、組立て品１００の段階で、周壁４１０が一対のガラス基板２００，３００同士を接合していてもよい。要するに、組立て品１００では、周壁４１０は一対のガラス基板２００，３００間にあればよく、これらを接合していることは必須ではない。
【００８０】
上記実施形態では、１以上の第２通気路６２１，６２２は、１以上の第１通気路６１１，６１２の各々よりも大きい特定の通気路６２２を含む。しかしながら、１以上の第２通気路６２１，６２２はいずれも、大きさが、１以上の第１通気路６１１，６１２の各々以上であってもよいし、以下であってもよい。つまり、特定の通気路６２２は必須ではない。また、仕切り４２０ｐは、第２空間５２０ａ，５２０ｂ間を仕切っており、これは必須ではない。要するに、連結空間（第２空間５２０ｂ）は必須ではなく、少なくとも、排気空間（第１空間５１０ａ〜５１０ｇ）と通気空間（第２空間５２０ａ）とがあればよい。
【００８１】
また、上記実施形態では、通気路６００は、仕切り４２０ａ〜４２０ｐ間の隙間や、仕切り４２０ａ〜４２０ｐと周壁４１０との隙間であるが、仕切り４２０ａ〜４２０ｐに形成された貫通孔であってもよい。あるいは、通気路６００は、仕切り４２０ａ〜４２０ｐと第１ガラス基板２００との隙間であってもよい。
【００８２】
また、上記実施形態では、内部空間５００は、複数の第１空間５１０ａ〜５１０ｇと複数の第２空間５２０ａ，５２０ｂとに仕切られている。ただし、内部空間５００は、仕切りによって、１以上の第１空間と１以上の第２空間とに仕切られていてもよい。
【００８３】
上記実施形態では、周壁４１０、ガス吸着体６０、及び仕切り４２０ａ〜４２０ｐの加熱に溶融炉を利用している。しかしながら、加熱は、適宜の加熱手段で行うことができる。加熱手段は、例えば、レーザや、熱源に接続された伝熱板などである。
【００８４】
上記実施形態では、組立て品１００は複数の通気路６００を有しているが、通気路６００の数は１以上であってよい。また、通気路６００の形状は、特に限定されない。
【００８５】
上記実施形態では、排気口７００は、第２ガラス基板３００に形成されている。しかし、排気口７００は、第１ガラス基板２００に形成されていてもよいし、周壁４１０（周壁４１）に形成されていてもよい。要するに、排気口７００は、第２空間５２０ａ，５２０ｂと外部空間とをつなぐように形成されていればよい。
【００８６】
上記実施形態では、ガス吸着体６０のゲッタは蒸発型ゲッタであるが、ゲッタは非蒸発型ゲッタであってもよい。
【００８７】
上記実施形態では、ガス吸着体６０は、長尺の平板状であるが、他の形状であってもよい。また、ガス吸着体６０は、必ずしも真空空間５０の端にある必要はない。また、上記実施形態では、ガス吸着体６０は、ゲッタの粉体を含む液体（例えばゲッタの粉体を液体に分散して得られた分散液や、ゲッタの粉体を液体に溶解させて得られた溶液）を塗布することにより形成される。しかしながら、ガス吸着体６０は、基板と、基板に固着されたゲッタと、を備えていてもよい。このようなガス吸着体６０は、ゲッタの粉末を含む液体に基板を浸漬し、乾燥することで得ることができる。なお、基板は、所望の形状であってよく、例えば、長尺の矩形状である。あるいは、ガス吸着体６０は、第２ガラス基板３００の表面に全体的あるいは部分的に形成された膜であってもよい。このようなガス吸着体６０は、第２ガラス基板３００の表面をゲッタの粉末を含む液体でコーティングすることで得ることができる。あるいは、ガス吸着体６０は、ピラー７０に含まれていてもよい。例えば、ピラー７０を、ゲッタを含む材料で形成すれば、ガス吸着体６０を含むピラー７０を得ることができる。あるいは、ガス吸着体６０は、ゲッタで形成された固形物であってもよい。
【００８８】
上記実施形態では、複数のスペーサ７０が、内部空間５００の全体（第１空間５１０ａ〜５１０ｇ及び第２空間５２０ａ，５２０ｂの各々）に配置されているが、第２空間５２０ａ，５２０ｂにピラー７０を配置することは必須ではない。また、ガラスパネルユニット１０は複数のピラー７０を備えているが、ガラスパネルユニット１０は、一つのピラー７０を備えていてもよい。あるいは、ガラスパネルユニット１０は、ピラー７０を備えていなくてもよい。
【００８９】
上記実施形態では、第１空間（５１０ａ〜５１０ｇ）を真空空間（５０ａ〜５０ｇ）としているが、真空空間（５０ａ〜５０ｇ）の代わりに、減圧空間としてもよい。減圧空間は、減圧状態となった第１空間（５１０ａ〜５１０ｇ）である。減圧状態とは、圧力が大気圧より低い状態であればよい。
【００９０】
３．態様
上記実施形態及び変形例から明らかなように、本開示は、下記の態様を含む。以下では、実施形態との対応関係を明示するためだけに、符号を括弧付きで付している。
【００９１】
第１の態様のガラスパネルユニットの組立て品（１００）は、互いに対向する一対のガラス基板（２００，３００）と、周壁（４１０）と、仕切り（４２０ａ〜４２０ｐ）と、通気路（６００）と、排気口（７００）と、を備える。前記周壁（４１０）は、前記一対のガラス基板（２００，３００）間にある。前記周壁（４１０）は、枠状である。前記仕切り（４２０ａ〜４２０ｐ）は、前記一対のガラス基板（２００，３００）及び前記周壁（４１０）で囲まれた内部空間（５００）を第１空間（５１０ａ〜５１０ｇ）と第２空間（５２０ａ，５２０ｂ）とに仕切る。前記通気路（６００）は、前記第１空間（５１０ａ〜５１０ｇ）と前記第２空間（５２０ａ，５２０ｂ）とをつなぐ。前記排気口（７００）は、前記第２空間（５２０ａ，５２０ｂ）と外部空間とをつなぐ。前記仕切り（４２０ａ〜４２０ｐ）は、前記周壁（４１０）より幅が広い。第１の態様によれば、歩留まりの向上が図れる。
【００９２】
第２の態様のガラスパネルユニットの組立て品（１００）は、第１の態様との組み合わせにより実現され得る。第２の態様では、前記仕切り（４２０ａ〜４２０ｐ）は、前記周壁（４１０）より低い。第２の態様によれば、歩留まりの向上が図れる。
【００９３】
第３の態様のガラスパネルユニットの組立て品（１００）は、第１又は第２の態様との組み合わせにより実現され得る。第３の態様では、前記仕切り（４２０ａ〜４２０ｐ）と前記周壁（４１０）とは同じ軟化点を有する、第３の態様によれば、歩留まりの向上が図れる。
【００９４】
第４の態様のガラスパネルユニットの組立て品（１００）は、第３の態様との組み合わせにより実現され得る。第４の態様では、前記仕切り（４２０ａ〜４２０ｐ）の材料と前記周壁（４１０）の材料とは同じである。第４の態様によれば、歩留まりの向上が図れる。
【００９５】
第５の態様のガラスパネルユニットの組立て品（１００）は、第２〜第４の態様のいずれか一つとの組み合わせにより実現され得る。第５の態様では、前記仕切り（４２０ａ〜４２０ｐ）の材料と前記周壁（４１０）の材料には、同じ芯材が分散される。第５の態様によれば、歩留まりの向上が図れる。
【００９６】
第６の態様のガラスパネルユニットの製造方法は、組立工程と、排気工程と、封止工程とを含む。前記組立工程は、第１〜第５の態様のいずれか一つのガラスパネルユニットの組立て品（１００）を用意する工程である。前記排気工程は、前記通気路（６００）と前記第２空間（５２０ａ，５２０ｂ）と前記排気口（７００）とを介して前記第１空間（５１０ａ〜５１０ｇ）を排気する工程である。前記封止工程は、前記仕切り（４２０ａ〜４２０ｐ）を変形させて前記通気路（６００）を塞いで前記内部空間（５００）を前記第１空間（５１０ａ〜５１０ｇ）と前記第２空間（５２０ａ，５２０ｂ）とに気密に分離する隔壁（４２ａ〜４２ｈ）を形成する工程である。第６の態様によれば、歩留まりの向上が図れる。
【００９７】
第７の態様のガラスパネルユニットの製造方法は、第６の態様との組み合わせにより実現され得る。第７の態様では、前記仕切り（４２０ａ〜４２０ｐ）は、前記封止工程後の前記周壁（４１０）よりも前記隔壁（４２ａ〜４２ｈ）の幅が大きくなるように形成される。第７の態様によれば、歩留まりの向上が図れる。
【００９８】
第８の態様のガラスパネルユニットの製造方法は、第６又は第７の態様との組み合わせにより実現され得る。第８の態様では、前記組立工程は、周壁形成工程と、仕切り形成工程と、を含む。前記周壁形成工程は、前記周壁（４１０）の材料（４１１）を前記一対のガラス基板（２００，３００）の一方に塗布して前記周壁（４１０）を形成する工程である。前記仕切り形成工程は、前記仕切り（４２０ａ〜４２０ｐ）の材料（４２１）を前記一対のガラス基板（２００，３００）の一方に塗布して前記仕切り（４２０ａ〜４２０ｐ）を形成する工程である。前記仕切り（４２０ａ〜４２０ｐ）の材料（４２１）を前記仕切り（４２０ａ〜４２０ｐ）の幅方向となる方向に隣接させて塗布する回数は、前記周壁（４１０）の材料（４１１）を前記周壁（４１０）の幅方向となる方向に隣接させて塗布する回数よりも多い。第８の態様によれば、仕切りの幅の調整が容易に行える。
【００９９】
第９の態様のガラスパネルユニットの製造方法は、第８の態様との組み合わせにより実現され得る。第９の態様では、前記仕切り（４２０ａ〜４２０ｐ）の材料の隣接する塗布列間の間隔は、前記仕切りの材料の隣接する塗布列の表面が平坦につながるように設定されている。第９の態様によれば、仕切りの幅の調整が容易に行える。
【０１００】
第１０の態様のガラスパネルユニットの製造方法は、第６〜第９の態様のいずれか一つとの組み合わせにより実現され得る。第１０の態様では、前記ガラスパネルユニットの製造方法は、更に、除去工程を含む。前記除去工程は、前記第２空間（５２０ａ，５２０ｂ）を有する部分（１１Ａ，１１Ｂ）を除去することで、前記第１空間（５１０ａ〜５１０ｇ）を有する部分であるガラスパネルユニット（１０Ａ〜１０Ｇ）を得る工程である。第１０の態様によれば、歩留まりの向上が図れる。
【０１０１】
第１１の態様のガラスパネルユニットの製造方法は、第１０の態様との組み合わせにより実現され得る。第１１の態様では、前記除去工程では、前記隔壁（４２ａ〜４２ｈ）の中心線に沿って切断を行うことで、前記第２空間（５２０ａ，５２０ｂ）を有する部分（１１Ａ，１１Ｂ）を除去する。第１１の態様によれば、歩留まりの向上が図れる。
【０１０２】
第１２の態様のガラスパネルユニットの仕掛り品（１１０）は、互いに対向する一対のガラス基板（２００，３００）と、周壁（４１）と、隔壁（４２ａ〜４２ｈ）と、を備える。前記周壁（４１）は、前記一対のガラス基板（２０，３０）間にある。前記周壁（４１）は、枠状である。前記隔壁（４２ａ〜４２ｈ）は、前記一対のガラス基板（２００，３００）及び前記周壁（４１）で囲まれた内部空間（５００）を第１空間（５１０ａ〜５１０ｇ）と第２空間（５２０ａ，５２０ｂ）とに気密に分離する。前記隔壁（４２ａ〜４２ｈ）は、前記周壁（４１）より幅が広い。第１２の態様によれば、歩留まりの向上が図れる。
【０１０３】
第１３の態様のガラスパネルユニット（１０，１０Ａ〜１０Ｇ）は、互いに対向する一対のガラスパネル（２０，３０）と、前記一対のガラスパネル（２０，３０）間にあり前記一対のガラスパネル（２０，３０）を互いに気密に接合する枠体（４０）と、を備える。前記枠体（４０）は、外側面が凸面である第１部位（４０ａ）と、外側面が平坦な面である第２部位（４０ｂ）とを含む。前記第１部位（４０ａ）と前記第２部位（４０ｂ）との幅は等しい。第１３の態様によれば、歩留まりの向上が図れる。
【符号の説明】
【０１０４】
１００  ガラスパネルユニットの組立て品
１１０  ガラスパネルユニットの仕掛り品
２００，３００  ガラス基板
４１０  周壁
４２０ａ〜４２０ｐ  仕切り
４２ａ〜４２ｈ  隔壁
５００  内部空間
５１０ａ〜５１０ｇ  第１空間
５２０ａ，５２０ｂ  第２空間
６００  通気路
７００  排気口
１０，１０Ａ〜１０Ｇ  ガラスパネルユニット
１１Ａ，１１Ｂ  部分
２０，３０  ガラスパネル
４０  枠体
４０ａ  第１部分
４０ｂ  第２部分
【図１】
2019207968.tif 000003
【図２】
2019207968.tif 000004
【図３】
2019207968.tif 000005
【図４】
2019207968.tif 000006
【図５】
2019207968.tif 000007
【図６】
2019207968.tif 000008
【図７】
2019207968.tif 000009
【図８】
2019207968.tif 000010
【図９】
2019207968.tif 000011
【図１０】
2019207968.tif 000012
【図１１】
2019207968.tif 000013
【図１２】
2019207968.tif 000014
【図１３】
2019207968.tif 000015
【図１４】
2019207968.tif 000016
【図１５】
2019207968.tif 000017
【図１６】
2019207968.tif 000018
【図１７】
2019207968.tif 000019
【図１８】
2019207968.tif 000020
【図１９】
2019207968.tif 000021
【国際調査報告】
2019207968.tif 000022
2019207968.tif 000023